(57)【特許請求の範囲】
【請求項１】
１６〜２４重量％のＮＣＯ含有量を有するヘキサメチレンジイソシアネートから得られる５〜９５重量％の少なくとも１種のポリイソシアネートａ-１）と、１０〜２２重量％のＮＣＯ含有量を有するアラリファティックジイソシアネートから得られる５〜９５重量％の少なくとも１種のポリイソシアネートａ-２）から成る、
１１〜２３重量％のイソシアネート基含有量と少なくとも２.３の平均イソシアネート官能価を有する、耐光性透明成形体の製造に用いるための無溶媒のポリイソシアネート混合物Ａ）であって、
前記成分ａ-２）のポリイソシアネートが、ウレトジオン構造、アロファネート構造、イソシアヌレート構造、イミノオキサジアジンジオン構造および/またはビュウレット構造を有するポリイソシアネートであり、かつ、該ポリイソシアネートは、２３℃で１５００００ｍＰａｓを超える粘度を有し、
前記ポリイソシアネート混合物Ａ）における、単量体のイソシアネート（単量体ヘキサメチレンジイソシアネートと単量体のアラリファティックジイソシアネート）の残留含有量が１重量％未満である、
該ポリイソシアネート混合物Ａ）。
【請求項２】
成分ａ-１）のポリイソシアネートが、ウレトジオン構造、アロファネート構造、イソシアヌレート構造および/またはイミノオキサジアジンジオン構造を有し、２３℃で７０〜１６００ｍＰａｓの粘度および１８〜２４重量％のイソシアネート基含有量を有するポリイソシアネートであることを特徴とする、請求項１に記載のポリイソシアネート混合物Ａ）。
【請求項３】
成分ａ-２）のポリイソシアネートが、１１〜２１.５重量％のイソシアネート基含有量を有し０.８％未満の単量体ジイソシアネート含有量を有するｍ−キシリレンジイソシアネート、ｐ−キシリレンジイソシアネート、および/またはｍ−テトラメチルキシリレンジイソシアネートから得られるポリイソシアネートであることを特徴とする、請求項１に記載のポリイソシアネート混合物Ａ）。
【請求項４】
成分ａ-２）のポリイソシアネートが、１５〜２１重量％のイソシアネート基含有量を有し０.５％未満の単量体ｍ−キシリレンジイソシアネート含有量を有する、ｍ−キシリレンジイソシアネートから得られるポリイソシアネートであることを特徴とする、請求項１に記載のポリイソシアネート混合物Ａ）。
【請求項５】
Ａ）請求項１に記載のポリイソシアネート混合物Ａ）と、
Ｂ）イソシアネート基に対して反応性であり、２.０〜６.０の平均官能価を有する反応体と、
所望により付随的に使用する、
Ｃ）触媒、発泡剤、表面活性剤、ＵＶ安定剤、フォーム安定剤、酸化防止剤、離型剤、充填剤および顔料よりなる群から選択される更なる補助物質または添加剤との
無溶媒反応による耐光性ポリウレタン組成物の製造方法であって、
イソシアネート反応性基に対するイソシアネート基の当量比を０.５：１〜２.０：１に保持する該製造方法。
【請求項６】
イソシアネート基に対して反応性である反応体Ｂ）が、６０〜１２０００の数平均分子量を有するヒドロキシ官能性化合物、アミノ官能性化合物および/またはメルカプト官能性化合物であることを特徴とする、請求項５に記載の製造方法。
【請求項７】
１０６〜１２０００の数平均分子量を有するポリエーテルポリオール、ポリエステルポリオール、ポリカーボネートポリオールまたはアミノポリエーテル；６０〜５００の数平均分子量を有するポリチオエーテルチオール、ポリエステルチオール、硫黄含有ヒドロキシ化合物またはヒドロキシ官能性化合物またはアミノ官能性化合物が、イソシアネート基に対して反応性である反応体Ｂ）として使用されることを特徴とする、請求項５または６に記載の製造方法。
【請求項８】
触媒、ＵＶ安定剤、酸化防止剤および/または離型剤を補助物質または添加剤として使用することを特徴とする、請求項５に記載の製造方法。
【請求項９】
無溶媒反応が１８０℃までの温度にて、および３００ｂａｒまでの圧力で行われることを特徴とする、請求項５に記載の製造方法。
【請求項１０】
透明な非発泡成形体または発泡成形体の製造における、請求項５に記載の製造方法より得られる耐光性ポリウレタン組成物の使用。
【請求項１１】
ガラス代用品としての、請求項５に記載の製造方法により得られる透明な耐光性ポリウレタン組成物の使用。
【請求項１２】
光学レンズまたはスペクタルレンズとしての、請求項５に記載の製造方法により得られる透明な耐光性ポリウレタン組成物の使用。
【発明の詳細な説明】
【技術分野】
【０００１】
本発明は、ポリイソシアネート混合物に関する。
【背景技術】
【０００２】
脂肪族または脂環式のポリイソシアネートと、酸性水素原子を含有する化合物との反応による耐光性(light-fast)および耐候性のプラスチックからなる製品は既知である。Ｈ-酸性反応物、例えば、ポリオール、ポリアミドおよび／またはポリチオールなどの性質に基づき、その結果、例えば、ウレタン、ウレアおよび／またはチオウレタン構造を備える重付加生成物が得られる。
【０００３】
総括的な用語「ポリウレタン」も、ポリイソシアネートとＨ-酸性化合物から調製できる多種のポリマーに対して以下同義的に用いられる。
【０００４】
種々の用途、例えば、自動車および航空機構造用のグレイジング(glazing)を製造するための鉱物ガラスの軽量代替物として、または光学、電子工学または光電子工学部品用の流延材料として、透明で、耐光性のポリウレタン組成物へのより大きな関心は、市場において近年顕著である。
【０００５】
特に、例えば、レンズまたは眼鏡レンズ用の高品質の光学用途に関して、高い光屈折を示し、同時に低分散（高いアッベ係数）を示すプラスチック材料に対する要求が一般に存在する。
【０００６】
高い屈折率を有する透明なポリウレタン組成物の製造は、既に何度も記載されている。一般に、ポリイソシアネート成分として、いわゆるアラリファティック(araliphatic)ジイソシアネート、すなわち、イソシアネート基が脂肪族基を介して芳香族系に結合したジイソシアネートが使用されている。それらの芳香族構造のために、アラリファティックジイソシアネートは、高い屈折率を有するポリウレタンを生成し、同時に、脂肪族的に結合したイソシアネート基は、高品質用途に要求される低い黄色化傾向と耐光性とを確保する。
【０００７】
ＵＳ４６８０３６９およびＵＳ４６８９３８７は、例えば、レンズ材料に適するポリウレタンおよびポリチオウレタンを開示し、ならびに、特に高い屈折率をもたらすために、それらの製造において、特定の硫黄含有ポリオールおよびメルカプト官能性脂肪族化合物が、アラリファティックジイソシアネート、例えば、１,３-ビス(イソシアナトメチル)ベンゼン(ｍ−キシレンジイソシアネート、ｍ−ＸＤＩ)、１,４-ビス(イソシアナトメチル)ベンゼン（ｐ−キシレンジイソシアネート、ｐ−ＸＤＩ)、１,３-ビス(２−イソシアナトプロパン−２−イル)ベンゼン（ｍ−テトラメチルキシリレンジイソシアネート、ｍ−ＴＭＸＤＩ）、または１,３-ビス(イソシアナトメチル)−２,４,５,６-テトラクロロベンゼンと結合されることが記載されている。
【０００８】
また、高屈折レンズ材料の製造における好ましいポリイソシアネート成分として、アラリファティックジイソシアネート、例えば、ｍ−およびｐ−ＸＤＩまたはｍ−ＴＭＸＤＩは、多くの更なる公報、例えば、ＥＰ−Ａ０２３５７４３、ＥＰ−Ａ０２６８８９６、ＥＰ−Ａ０２７１８３９、ＥＰ−Ａ０４０８４５９、ＥＰ−Ａ０５０６３１５、ＥＰ−Ａ０５８６０９１およびＥＰ−Ａ０８０３７４３に記載されている。その結果、それらは、ポリオールおよび／またはポリチオールに対する架橋剤成分として機能し、および反応体に応じて、１．５６〜１．６７の範囲に高屈折率を有し、４５までの比較的高いアッベ係数を有する透明プラスチックが生成される。
【０００９】
しかしながら、光学用途向けの高屈折性のポリウレタン組成物の製造に関して今までに記載された全ての方法における共通する特徴は、それらが多量の低分子量で単量体のアラリファティックジイソシアネートを使用し、それらは、健康にとって有害な物質、感作物質または有毒物質と同等な物質であると分類され、およびそれらのうちのいくつかは高い蒸気圧を有するという無視できない欠点である。作業場における衛生学的理由で、これらのモノマー性ジイソシアネートの処理は安全性の観点から高い出費が必要である。さらに、特に、過剰量のポリイソシアネートを用いる場合に、例えば、ＥＰ−Ａ０２３５７４３またはＥＰ−Ａ０５０６３１５で提案されるように、未反応の単量体ジイソシアネートが長期間、製造品、例えば眼鏡レンズの中に残存し、そこから徐々に蒸発し得るという可能性がある。
【００１０】
単量体型でアラリファティックジイソシアネートを用いる主な理由は、これらのジイソシアネートの既知の低モノマー誘導体が、常套の加工温度にて高粘度または固体化合物と同等であり、無溶媒用途、例えば、流延材料の製造などに適さないからである。アラリファティックジイソシアネートに基づく低モノマーポリイソシアネートは、現今、有機溶媒を用いてのみ使用され、例えば、表面コーティング、接着剤または印刷インク用に使用される。
【先行技術文献】
【特許文献】
【００１１】
【特許文献１】ＵＳ４６８０３６９
【特許文献２】ＵＳ４６８９３８７
【特許文献３】ＥＰ−Ａ０２３５７４３
【特許文献４】ＥＰ−Ａ０２６８８９６
【特許文献５】ＥＰ−Ａ０２７１８３９
【特許文献６】ＥＰ−Ａ０４０８４５９
【特許文献７】ＥＰ−Ａ０５０６３１５
【特許文献８】ＥＰ−Ａ０５８６０９１
【特許文献９】ＥＰ−Ａ０８０３７４３
【発明の概要】
【発明が解決しようとする課題】
【００１２】
本発明の目的は、高い光屈折および低分散を有する新規な高い透明性の、耐光性および耐候性のポリウレタン組成物を提供することであり、それは、既知の系の欠点を示さない。新規なポリウレタン組成物は、毒物学的に無害の原料に基づき、常套の方法、例えば手による単純なキャスティング、または適当な機械を用いること、例えばＲＩＭ法により、高度に架橋された透明な成形体、特に、高品質の光学用途へとそれらを加工できる。
【００１３】
その目的は、以下においてより詳細に記載されたポリイソシアネートおよびそれらから得ることができるポリウレタンを用いる条件により達成できる。
【００１４】
以下においてより詳細に記載された発明は、アラリファティックジイソシアネートに基づく低モノマーポリイソシアネートおよび低粘度ＨＤＩポリイソシアネートから成る無溶媒混合物が、ＨＤＩポリイソシアネートの比較的低い含有量を有する場合であっても十分に低い粘度を示し、それらは困難を伴うことなく常套の条件の下で加工され、高い光屈折、および、同時に高いアッベ係数により区別される耐光性で黄変しないポリウレタン成形体をもたらすことができるという驚くべき観察結果に基づく。
【００１５】
ポリチオウレタンおよびポリウレタンプラスチックレンズの製造方法を提供し、ならびに、とりわけ、アラリファティックジイソシアネート、例えば、ＸＤＩ、ビス(イソシアナトメチル)ベンゼン、ビス（イソシアナトプロピル）ベンゼン、ＴＭＸＤＩ、ビス（イソシアナトブチル）ベンゼン、ビス（イソシアナトメチル）ナフタレンまたはビス（イソシアナトメチル）ジフェニルエーテルを含む、鎖延長成分として潜在的に適当であるジイソシアネートの総覧を開示する、例えば、ＥＰ−Ａ０３２９３８８およびＥＰ−Ａ０３７８８９５は、また、記載されたジイソシアネートのプレポリマー、ウレタン、カルボジイミド、ウレア、ビウレット、ダイマーおよびトリマーもレンズ材料の製造における適当な出発ポリイソシアネートを意味するという一般的な指摘を含む。しかし、当業者は、高屈折率を有するプラスチック組成物を調製するための、低粘度ＨＤＩポリイソシアネートとアラリファティックポリイソシアネートの混合物から成る、以下のより詳細に説明された低モノマーポリイソシアネート成分の詳細な適合性に関してこれらの公報に具体的な言及を見いだすことができない。実際、全てのこれらの公報の例は、ｍ−ＸＤＩおよびｍ−ＴＭＸＤＩを含む、モノマー性ジイソシアネートのみを導く。
【課題を解決するための手段】
【００１６】
本発明は、１１〜２３重量％のイソシアネート基の含有量と、少なくとも２．３の平均イソシアネート官能性を有する、無溶媒の、低モノマーポリイソシアネート混合物Ａ）を提供し、該混合物は、１６〜２４重量％のＮＣＯ含有量を有するヘキサメチレンジイソシアネートに基づく５〜９５重量％の少なくとも１種のポリイソシアネートａ−１）と、１０〜２２重量％のＮＣＯ含有量を有するアラリファティックジイソシアネートに基づく５〜９５重量物の少なくとも１種のポリイソシアネートａ−２）から成る。
【発明を実施するための形態】
【００１７】
本発明はまた、
Ａ）低モノマーポリイソシアネート混合物と、
Ｂ）イソシアネート基に対して反応性であり、２.０〜６.０の平均官能価を有する反応体と、
所望により付随的に使用する、
Ｃ）更なる補助物質および添加剤との
無溶媒反応による耐光性ポリウレタン組成物の製造方法であって、
該製造方法は、イソシアネート反応性基に対するイソシアネート基の当量比を０.５：１〜２.０：１に保持する。
【００１８】
最後に、本発明はまた、耐光性ポリウレタン組成物の使用を提供し、それにより、透明で、非発泡成形体または発泡成形体の製造を行うことができる。
【００１９】
本発明に係るポリイソシアネート成分Ａ）は、
５〜９５重量％のＨＤＩに基づく少なくとも１種のポリイソシアネートａ−１）と、５〜９５重量％のアラリファティックジイソシアネートに基づく少なくとも１種のポリイソシアネートａ−２）から成る無溶媒混合物である。
【００２０】
ポリイソシアネートａ−１）は、それ自体は既知の、ウレトジオン、イソシアヌレート、イミノオキサジアジンジオン、ウレタン、アロファネート、ビウレットおよび／またはオキサジアジントリオン基を含有し、２３℃にて７０〜１２０００ｍＰａｓの粘度を有し、１６重量％〜２４重量％のイソシアネートの含有量を有し、０．５重量％未満の単量体ＨＤＩの含有量を有し、および少なくとも２．０の平均イソシアネート官能価を有するＨＤＩの誘導体である。
【００２１】
それらは、Lass等、J.Prakt.Chem.336,1994,185-200、ＤＥ−Ａ１６７０６６６，ＤＥ−Ａ３７００２０９，ＤＥ−Ａ３９０００５３，ＥＰ−Ａ０３３０９６６，ＥＰ−Ａ０３６６２０５，ＥＰ−Ａ０３３９３９６及びＥＰ−Ａ０７９８２９９における実施例により記載される。
【００２２】
好ましくは、成分ａ-１）のポリイソシアネートは、２３℃にて７０〜１６００ｍＰａｓの粘度を有し、１８重量％〜２４重量％のイソシアネート基の含有量を有し、ウレトジオン、アロファネート、イソシアヌレート、および/またはイミノオキサジアジントリオン構造を有する上記種類のＨＤＩ系ポリイソシアネートである。
【００２３】
特に好ましくは、成分ａ-１）のポリイソシアンネートは、２３℃にて８０〜１５００ｍＰａｓの粘度を有し、２０重量％〜２４重量％のイソシアネート基の含有量を有し、ウレトジオン基、イソシアヌレート基および/またはイミノオキサジアジンジオン基を含有する上記種類のＨＤＩポリイソシアネートである。
【００２４】
成分ａ−２）のポリイソシアネートは、アラリファティックジイソシアネートに基づき、ウレトジオン、イソシアヌレート、イミノオキサジアジンジオン、ウレタン、アロファネート、ビウレットおよび／またはオキサジアジントリオン基を含有するポリイソシアネートであり、該ポリイソシアネートは、２３℃にて、固形であるか１５００００ｍＰａｓを超える粘度を有し、それらのイソシアネート基の含有量は、１０〜２２重量％であり、単量体のアラリファティックジイソシアネートは１．０重量％未満である。
【００２５】
ポリイソシアネート成分ａ−２）の調製に適当なアラリファティック出発ジイソシアネートは、ジイソシアネートのイソシアネート基を、任意に分岐した脂肪族基を介して、任意に更に置換された芳香族化合物と結合させた任意所望のジイソシアネートであり、例えば、１,３-ビス(イソシアナトメチル)ベンゼン（ｍ−キシリレンジイソシアネート、ｍ−ＸＤＩ）、１,４-ビス(イソシアナトメチル)ベンゼン（ｐ−キシリレンジイソシアネート、ｐ−ＸＤＩ）、１,３-ビス(２−イソシアナトプロパン−２−イル)ベンゼン（ｍ−テトラメチルキシリレンジイソシアネート、ｍ−ＴＭＸＤＩ）、１,４-ビス(２−イソシアナトプロパン−２−イル)ベンゼン（ｐ−テトラメチルキシリレンジイソシアネート、ｐ−ＴＭＸＤＩ）、１,３-ビス(イソシアナトメチル)−４−メチルベンゼン、１,３-ビス(イソシアナトメチル)−４−エチルベンゼン、１,３-ビス(イソシアナトメチル)−５−メチルベンゼン、１,３-ビス(イソシアナトメチル)−４,５−ジメチルベンゼン、１,４-ビス(イソシアナトメチル)−２,５−ジメチルベンゼン、１,４-ビス(イソシアナトメチル)−２,３,５,６-テトラメチルベンゼン、１,３-ビス(イソシアナトメチル)−５−tert−ブチルベンゼン、１,３-ビス(イソシアナトメチル)−４−クロロベンゼン、１,３-ビス(イソシアナトメチル) −４,５−ジクロロベンゼン、１,３-ビス(イソシアナトメチル)−２,４,５,６-テトラクロロベンゼン、１,４-ビス(イソシアナトメチル)−２,３,５,６-テトラクロロベンゼン、１,４-ビス(イソシアナトメチル)−２,３,５,６-テトラブロモベンゼン、１,４-ビス(２−イソシアナトエチル)ベンゼン、１,４-ビス(イソシアナトメチル)ナフタレン、およびこれらのジイソシアネートの混合物である。
【００２６】
記載されたアラリファティックジイソシアネートからのポリイソシアネート成分ａ−２）の調製は、例えば、Laas等,J.Prakt.Chem.336,1994,185-200に記載されているジイソシアネートのオリゴマー化に関する常套の方法により行い、それに続き、蒸留または抽出によって未反応の単量体ジイソシアネートを分離することを伴って行うことができる。アラリファティックジイソシアネートの低モノマーポリイソシアネートの具体例は、例えば、ＪＰ−Ａ２００５１６１６９１、ＪＰ−Ａ２００５１６２２７１およびＥＰ−Ａ００８１７１３に記載されている。
【００２７】
好ましいポリイソシアネートａ−２）は、ウレトジオン構造、アロファネート構造、イソシアヌレート構造、イミノオキサジアジンジオン構造および／またはビウレット構造を有するものである。
【００２８】
特に好ましくは、ポリイソシアネートａ−２）は、ｍ−ＸＤＩ、ｐ−ＸＤＩおよび／またはｍ−ＴＭＸＤＩに基づき、１１〜２１．５重量％のイソシアネート基含有量を有し、０．８％未満の単量体のジイソシアネートの含有量を有する上記種類のものである。
【００２９】
もっとも特に好ましい成分ａ−２）のポリイソシアネートはｍ−ＸＤＩに基づき、１５〜２１重量％のイソシアネート基含有量を有し、０．５％未満の単量体のＸＤＩの含有量を有する上記種類のものである。
【００３０】
ポリイソシアネート成分ａ−１）およびポリイソシアネート成分ａ−２）用の記載されたアラリファティック出発ジイソシアネートは、任意所望の方法、例えば液相または気相中でのホスゲン化により、あるいはホスゲン不含法、例えばウレタン開裂法などにより調製できる。
【００３１】
本発明に係るポリイソシアネート混合物Ａ）の調製は、所望により３０〜２４０℃の温度まで事前に加熱され、上記の比率で、好ましくはａ−１）：ａ−２）の重量比を９０：１０〜１０：９０に、特に好ましくは８０：２０〜２０：８０の維持しながら、各成分ａ−１）およびａ−２）を単純に混合することにより行われ、その後、混合物が均質になるまで攪拌し、混合物の温度は保持され、所望により３０〜１４０℃の温度にて、好ましくは４０〜１００℃の温度で更に加熱される。
【００３２】
好ましい実施態様における、ポリイソシアネート混合物Ａ）の調製において、例えば、ウレタン化、アロファネート化、ビュウレット化によるおよび／またはアラリファティックジイソシアネートの触媒オリゴマー化による２３℃で高粘度であるか固体であるポリイソシアネート成分ａ−２）の調製は、薄層分離によるモノマーの分離後、直ちに行われ、例えば１００〜２４０℃の温度にて暖めながら、ポリイソシアネート成分ａ−１）へ、所望により同様に加熱されるポリイソシアネート成分ａ−２）を添加し、そして、所望により更に加熱しながら、混合物が均質になるまで混合物を攪拌させる。
【００３３】
同様に好ましい別の実施態様における、ポリイソシアネート混合物Ａ）の調製において、薄層抽出の前に、ポリイソシアネート成分ａ−１）は、ポリイソシアネート成分ａ−２）の調製に関する反応の終端で存在する粗溶液内で攪拌され、その後、過剰量の単量体のアラリファティックジイソシアネートのみが分離される。
【００３４】
それらの調製物に関係なく、一般に、ポリイソシアネート混合物Ａ）は、透明な形態で得られ、実質的に無色の樹脂の２３℃での粘度は、好ましくは４０００〜１０００００ｍＰａｓ、特に好ましくは６０００〜６００００ｍＰａｓであり、それらにおけるイソシアネート基含有量は、好ましくは１２〜２３重量％、特に好ましくは１６〜２２重量％であり、それらの平均イソシアネート官能価は、好ましくは２．５〜５．０、特に好ましくは３．０〜４．５である。ポリイソシアネート混合物Ａ）は低い残留モノマー量を示す。それらは１重量％未満、好ましくは０．５重量％未満、特に好ましくは、０．３重量％未満の単量体のイソシアネート（単量体ＨＤＩと単量体のアラリファティックジイソシアネート）の残留含有量を示す。
【００３５】
耐光性ポリウレタン組成物を調製するために、本発明に係る上記ポリイソシアネート混合物Ａ）を、イソシアネート基に対して反応性であり、イソシアネート付加反応の観点から、２.０〜６.０、好ましくは２.５〜４.０、特に好ましくは２.５〜３.５の平均官能価を有する任意所望の無溶媒の反応体Ｂ）と反応させる。
【００３６】
これらは、特に、常套のポリエーテルポリオール、ポリエステルポリオール、ポリエーテルポリエステルポリオール、ポリチオエーテルポリオール、ポリマー変性ポリエーテルポリオール、グラフトポリエーテルポリオール、特にスチレンおよび／またはアクリロニトリルに基づくもの、ポリエーテルポリアミン、ポリウレタン化学から知られているヒドロキシル基含有ポリアセタールおよび／またはヒドロキシル基含有脂肪族ポリカーボネートであって、それらは通常１０６〜１２０００、好ましくは２５０〜８０００の分子量を有する。適当な反応体Ｂ）の概説は、例えば、N. Adamら、"Polyurethanes", Ullmann's Encyclopedia of Industrial Chemistry, Electronic Release, 第７版、第３．２章〜第３．４章、Wiley-VCH, Weinheim 2005に見られる。
【００３７】
適当なポリエーテルポリオールＢ）は、例えば、官能価および分子量に関する先に記載した必要条件を満たす限り、ＤＥ−Ａ ２ ６２２ ９５１の第６欄第６５行〜第７欄第４７行またはＥＰ−Ａ ０ ９７８ ５２３の第４頁第４５行〜第５頁第１４行に挙げられている種類のものである。特に好ましいポリエーテルポリオールＢ）は、エチレンオキシドおよび／またはプロピレンオキシドと、グリセロール、トリメチロールプロパン、エチレンジアミンおよび／またはペンタエリスリトールとの付加生成物である。
【００３８】
適当なポリエステルポリオールＢ）は、例えば、それらが先に記載した必要条件を満たす限りは、ＥＰ−Ａ ０ ９７８ ５２３の第５頁第１７行〜４７行またはＥＰ−Ａ ０ ６５９ ７９２の第６頁第８行〜１９行に記載された種類のものであり、それらは、好ましくは２０〜６５０ｍｇＫＯＨ／ｇのヒドロキシル価を有する。
【００３９】
適当なポリチオポリオールＢ）は、例えば、チオジグリコール同士のまたはチオジグリコールと他のグリコール、ジカルボン酸、ホルムアルデヒド、アミノカルボン酸および／またはアミノアルコールとの既知の縮合生成物である。使用される混合物の成分の種類に依存して、ポリチオポリオールは、ポリチオ混合エーテルポリオール、ポリチオエーテルエステルポリオールまたはポリチオエーテルエステルアミドポリオールである。
【００４０】
成分Ｂ）として適しているポリアセタールポリオールは、例えば、単純グリコール（例として、ジエチレングリコール、トリエチレングリコール、４，４’−ジオキシエトキシジフェニルジメチルメタン（エチレンオキシドとビスフェノールＡの２ｍｏｌ付加生成物）またはヘキサンジオール）とホルムアルデヒドとの既知の反応生成物、或いは環状アセタール（例えばトリオキサン）の重縮合によって調製されるポリアセタールである。
【００４１】
また、成分Ｂ）として高く適当なものは、アミノポリエーテルまたはアミノポリエーテル混合物、即ち、イソシアネート基に対して反応性である基を有するポリエーテルであり、それは少なくとも５０当量％、好ましくは少なくとも８０当量％の第一級および／または第二級の芳香族的または脂肪族的に結合しているアミノ基で構成され、その残余が第一級および／または第二級の脂肪族的に結合しているヒドロキシル基であるである。この種類の適当なアミノポリエーテルは、例えば、ＥＰ−Ａ ００ ８１ ７０１の第４欄第２６行〜第５欄第４０行に記載された化合物である。例えばイソシアネート官能性ポリエーテルプレポリマーを加水分解することによってＤＥ−Ａ ２ ９４８ ４１９に記載されている方法によって調製できるようなアミノ官能性ポリエーテルウレタンまたはウレア、或いは先に記載した分子量範囲にあるアミノ基含有ポリエステルも、同様に成分Ｂ）として適当である。
【００４２】
イソシアネート基に対して反応性の更なる適当な成分Ｂ）は、例えば、ＥＰ−Ａ ０ ６８９ ５５６およびＥＰ−Ａ ０ ９３７ １１０に記載されている特定のポリオールである。それらは、例えば、エポキシ化脂肪酸エステルと脂肪族または芳香族ポリオールとのエポキシ開環を伴った反応によって得ることができる。
【００４３】
ヒドロキシル基含有ポリブタジエンもまた、場合により成分Ｂ）として使用することができる。
【００４４】
特に高い光の屈折を有するポリウレタン組成物を製造するために、イソシアネート基に対して反応性である成分Ｂ）として適当なものは、特に、以下のものである：ポリチオ化合物、例えば単純アルカンチオール、例として、メタンジチオール、１，２−エタンジチオール、１，１−プロパンジチオール、１，２−プロパンジチオール、１，３−プロパンジチオール、２，２−プロパンジチオール、１，４−ブタンジチオール、２，３−ブタンジチオール、１，５−ペンタンジチオール、１，６−ヘキサンジチオール、１，２，３−プロパントリチオール、１，１−シクロヘキサンジチオール、１，２−シクロヘキサンジチオール、２，２−ジメチルプロパン−１，３−ジチオール、３，４−ジメトキシブタン−１，２−ジチオールおよび２−メチルシクロヘキサン−２，３−ジチオール、チオエーテル基含有ポリチオール、例えば２，４−ジメルカプトメチル−１，５−ジメルカプト−３−チアペンタン、４−メルカプトメチル−１，８−ジメルカプト−３，６−ジチアオクタン、４，８−ジメルカプトメチル−１，１１−ジメルカプト−３，６，９−トリチアウンデカン、４，７−ジメルカプトメチル−１，１１−ジメルカプト−３，６，９−トリチアウンデカン、５，７−ジメルカプトメチル−１，１１−ジメルカプト−３，６，９−トリチアウンデカン、４，５−ビス（メルカプトエチルチオ）−１，１０−ジメルカプト−３，８−ジチアデカン、テトラキス（メルカプトメチル）メタン、１，１，３，３−テトラキス（メルカプトメチルチオ）プロパン、１，１，５，５−テトラキス（メルカプトメチルチオ）−３−チアペンタン、１，１，６，６−テトラキス（メルカプトメチルチオ）−３，４−ジチアヘキサン、２−メルカプトエチルチオ−１，３−ジメルカプトプロパン、２，３−ビス（メルカプトエチルチオ）−１−メルカプトプロパン、２，２−ビス（メルカプトメチル）−１，３−ジメルカプトプロパン、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトプロピル）ジスルフィド、ビス（メルカプトメチルチオ）メタン、トリス（メルカプトメチルチオ）メタン、ビス（メルカプトエチルチオ）メタン、トリス（メルカプトエチルチオ）メタン、ビス（メルカプトプロピルチオ）メタン、１，２−ビス（メルカプトメチルチオ）エタン、１，２−ビス（メルカプトエチルチオ）エタン、２−メルカプトエチルチオ）エタン、１，３−ビス（メルカプトメチルチオ）プロパン、１，３−ビス（メルカプトプロピルチオ）プロパン、１，２，３−トリス（メルカプトメチルチオ）プロパン、１，２，３−トリス（メルカプトエチルチオ）プロパン、１，２，３−トリス（メルカプトプロピルチオ）プロパン、テトラキス（メルカプトメチルチオ）メタン、テトラキス（メルカプトエチルチオメチル）メタン、テトラキス（メルカプトプロピルチオメチル）メタン、２，５−ジメルカプト−１，４−ジチアン、２，５−ビス（メルカプトメチル）−１，４−ジチアンおよびＪＰ−Ａ ０７ １１８ ２６３に従って得られるそれらのオリゴマー、１，５−ビス（メルカプトプロピル）−１，４−ジチアン、１，５−ビス（２−メルカプトエチルチオメチル）−１，４−ジチアン、２−メルカプトメチル−６−メルカプト−１，４−ジチアシクロヘプタン、２，４，６−トリメルカプト−１，３，５−トリチアン、２，４，６−トリメルカプトメチル−１，３，５−トリチアンおよび２−（３−ビス（メルカプトメチル）−２−チアプロピル）−１，３−ジチオラン、ポリエステルチオール、例えば、エチレングリコール−ビス（２−メルカプトアセテート）、エチレングリコール−ビス（３−メルカプトプロピオネート）、ジエチレングリコール（２−メルカプトアセテート）、ジエチレングリコール（３−メルカプトプロピオネート）、２，３−ジメルカプト−１−プロパノール（３−メルカプトプロピオネート）、３−メルカプト−１，２−プロパンジオール−ビス（２−メルカプトアセテート）、３−メルカプト−１，２−プロパンジオール−ビス（３−メルカプトプロピオネート）、トリメチロールプロパン−トリス（２−メルカプトアセテート）、トリメチロールプロパン−トリス（３−メルカプトプロピオネート）、トリメチロールエタン−トリス（２−メルカプトアセテート）、トリメチロールエタン−トリス（３−メルカプトプロピオネート）、ペンタエリスリトール−テトラキス（２−メルカプトアセテート）、ペンタエリスリトール−テトラキス（３−メルカプトプロピオネート）、グリセロール−トリス（２−メルカプトアセテート）、グリセロール−トリス（３−メルカプトプロピオネート）、１，４−シクロヘキサンジオール−ビス（２−メルカプトアセテート）、１，４−シクロヘキサンジオール−ビス（３−メルカプトプロピオネート）、ヒドロキシメチルスルフィド−ビス（２−メルカプトアセテート）、ヒドロキシメチルスルフィド−ビス（３−メルカプトプロピオネート）、ヒドロキシエチルスルフィド（２−メルカプトアセテート）、ヒドロキシエチルスルフィド（３−メルカプトプロピオネート）、ヒドロキシメチルジスルフィド（２−メルカプトアセテート）、ヒドロキシメチルジスルフィド（３−メルカプトプロピオネート）、（２−メルカプトエチルエステル）チオグリコラートおよびビス（２−メルカプトエチルエステル）チオジプロピオネート、
【００４５】
並びに芳香族チオ化合物、例えば、１，２−ジメルカプトベンゼン、１，３−ジメルカプトベンゼン、１，４−ジメルカプトベンゼン、１，２−ビス（メルカプトメチル）ベンゼン、１，４−ビス（メルカプトメチル）ベンゼン、１，２−ビス（メルカプトエチル）ベンゼン、１，４−ビス（メルカプトエチル）ベンゼン、１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，３，５−トリス（メルカプトエチル）ベンゼン、１，２，４−トリス（メルカプトエチル）ベンゼン、２，５−トルエンジチオール、３，４−トルエンジチオール、１，４−ナフタレンジチオール、１，５−ナフタレンジチオール、２，６−ナフタレンジチオール、２，７−ナフタレンジチオール、１，２，３，４−テトラメルカプトベンゼン、１，２，３，５−テトラメルカプトベンゼン、１，２，４，５−テトラメルカプトベンゼン、１，２，３，４−テトラキス（メルカプトメチル）ベンゼン、１，２，３，５−テトラキス（メルカプトメチル）ベンゼン、１，２，４，５−テトラキス（メルカプトメチル）ベンゼン、１，２，３，４−テトラキス（メルカプトエチル）ベンゼン、１，２，３，５−テトラキス（メルカプトエチル）ベンゼン、１，２，４，５−テトラキス（メルカプトエチル）ベンゼン、２，２’−ジメルカプトビフェニルおよび４，４’−ジメルカプトビフェニル。
【００４６】
好ましいポリチオ化合物Ｂ）は、上記したタイプのポリチオエーテルチオールおよびポリエステルチオールである。特に好ましいポリチオ化合物Ｂ）は、４−メルカプトメチル−１，８−ジメルカプト−３，６−ジチアオクタン、２，５−ビスメルカプトメチル−１，４−ジチアン、１，１，３，３−テトラキス（メルカプトメチルチオ）プロパン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、トリメチロールプロパン−トリス（３−メルカプトプロピオネート）、トリメチロールエタン−トリス（２−メルカプトアセテート）、ペンタエリスリトール−テトラキス（２−メルカプトアセテート）およびペンタエリスリトール−テトラキス（３−メルカプトプロピオネート）である。
【００４７】
イオウ含有ヒドロキシル化合物もまた、イソシアネート基反応性である成分Ｂ）として適している。単純メルカプトアルコール、例えば、２−メルカプトエタノール、３−メルカプトプロパノール、１，３−ジメルカプト−２−プロパノール、２，３−ジメルカプトプロパノールおよびジチオエリスリトール、チオエーテル構造含有アルコール、例えば、ジ（２−ヒドロキシエチル）スルフィド、１，２−ビス（２−ヒドロキシエチルメルカプト）エタン、ビス（２−ヒドロキシエチル）ジスルフィドおよび１，４−ジチアン−２，５−ジオール、あるいはＥＰ−Ａ １ ６４０ ３９４に記載されているタイプの、ポリエステルウレタン構造、ポリチオエステルウレタン構造、ポリエステルチオウレタン構造またはポリチオエステルチオウレタン構造を有するイオウ含有ジオールを、本発明における例として記載される。
【００４８】
本発明に係る耐光性ポリウレタン組成物の製造において、イソシアネート反応性化合物Ｂ）として、低分子量のヒドロキシ官能性および／またはアミノ官能性成分、即ち、６０〜５００、好ましくは６２〜４００の分子量範囲にあるヒドロキシ官能性および／またはアミノ官能性成分を使用できる。
【００４９】
それらは、例えば、２〜１４個、好ましくは４〜１０個の炭素原子を含有する単純一価アルコールまたは単純多価アルコール、例えば、１，２−エタンジオール、１，２−プロパンジオールおよび１，３−プロパンジオール、異性体ブタンジオール、異性体ペンタンジオール、異性体ヘキサンジオール、異性体ヘプタンジオールおよび異性体オクタンジオール、１，１０−デカンジオール、１，２−シクロヘキサンジオールおよび１，４−シクロヘキサンジオール、１，４−シクロヘキサンジメタノール、４，４’−（１−メチルエチリデン）−ビス−シクロヘキサノール、１，２，３−プロパントリオール、１，１，１−トリメチロールエタン、１，２，６−ヘキサントリオール、１，１，１−トリメチロールプロパン、２，２−ビス（ヒドロキシメチル）−１，３−プロパンジオール、ビス−（２−ヒドロキシエチル）ヒドロキノン、１，２，４−トリヒドロキシシクロヘキサンおよび１，３，５−トリヒドロキシシクロヘキサンまたは１，３，５−トリス（２−ヒドロキシエチル）イソシアヌレートである。
【００５０】
適当な低分子量アミノ官能性化合物の例は以下である：第一級および／または第二級結合アミノ基を含有する脂肪族および脂環式のアミンおよびアミノアルコール、例えば、シクロヘキシルアミン、２−メチル−１，５−ペンタンジアミン、ジエタノールアミン、モノエタノールアミン、プロピルアミン、ブチルアミン、ジブチルアミン、ヘキシルアミン、モノイソプロパノールアミン、ジイソプロパノールアミン、エチレンジアミン、１，３−ジアミノプロパン、１，４−ジアミノブタン、イソホロンジアミン、ジエチレントリアミン、エタノールアミン、アミノエチルエタノールアミン、ジアミノシクロヘキサン、ヘキサメチレンジアミン、メチルイミノビスプロピルアミン、イミノビスプロピルアミン、ビス（アミノプロピル）ピペラジン、アミノエチルピペラジン、１，２−ジアミノシクロヘキサン、トリエチレンテトラミン、テトラエチレンペンタミン、１，８−ｐ−ジアミノメンタン、ビス（４−アミノシクロヘキシル）メタン、ビス（４−アミノ−３−メチルシクロヘキシル）メタン、ビス（４−アミノ−３，５−ジメチルシクロヘキシル）メタン、ビス（４−アミノ−２，３，５−トリメチルシクロヘキシル）メタン、１，１−ビス（４−アミノシクロヘキシル）プロパン、２，２−ビス（４−アミノシクロヘキシル）プロパン、１，１−ビス（４−アミノシクロヘキシル）エタン、１，１−ビス（４−アミノシクロヘキシル）ブタン、２，２−ビス（４−アミノシクロヘキシル）ブタン、１，１−ビス（４−アミノ−３−メチルシクロヘキシル）エタン、２，２−ビス（４−アミノ−３−メチルシクロヘキシル）プロパン、１，１−ビス（４−アミノ−３，５−ジメチルシクロヘキシル）エタン、２，２−ビス（４−アミノ−３，５−ジメチルシクロヘキシル）プロパン、２，２−ビス（４−アミノ−３，５−ジメチルシクロヘキシル）ブタン、２，４−ジアミノジシクロヘキシルメタン、４−アミノシクロヘキシル−４−アミノ−３−メチルシクロヘキシルメタン、４−アミノ−３，５−ジメチルシクロヘキシル−４−アミノ−３−メチルシクロヘキシルメタンおよび２−（４−アミノシクロヘキシル）−２−（４−アミノ−３−メチルシクロヘキシル）メタン。
【００５１】
イソシアネート反応性化合物Ｂ）として適当である、５００未満の分子量を有する芳香族ポリアミン、特にジアミンの例は、以下である：１，２−ジアミノベンゼンおよび１，４−ジアミノベンゼン、２，４−ジアミノトルエンおよび２，６−ジアミノトルエン、２，４’−ジアミノジフェニルメタンおよび／または４，４’−ジアミノジフェニルメタン、１，５−ジアミノナフタレン、４，４’，４’’−トリアミノトリフェニルメタン、４，４’−ビス−（メチルアミノ）ジフェニルメタンまたは１−メチル−２−メチルアミノ−４−アミノベンゼン、１−メチル−３，５−ジエチル−２，４−ジアミノベンゼン、１−メチル−３，５−ジエチル−２，６−ジアミノベンゼン、１，３，５−トリメチル−２，４−ジアミノベンゼン、１，３，５−トリエチル−２，４−ジアミノベンゼン、３，５，３’，５’−テトラエチル−４，４’−ジアミノジフェニルメタン、３，５，３’，５’−テトライソプロピル−４，４’−ジアミノジフェニルメタン、３，５−ジエチル−３’，５’−ジイソプロピル−４，４’−ジアミノジフェニルメタン、３，３’−ジエチル−５，５’−ジイソプロピル−４，４’−ジアミノジフェニルメタン、１−メチル−２，６−ジアミノ−３−イソプロピルベンゼン、ホルムアルデヒドとアニリンの縮合によって既知の方法で得られるような液体状ポリフェニル−ポリメチレン−ポリアミン混合物、およびそのようなポリアミンの混合物。これに関して、例えば、５０：５０〜８５：１５、好ましくは６５：３５〜８０：２０の重量比での、１−メチル−３，５−ジエチル−２，４−ジアミノベンゼンと１−メチル−３，５−ジエチル−２，６−ジアミノベンゼンとの混合物を特に挙げることができる。
【００５２】
５００未満の分子量を有する低分子量アミノ官能性ポリエーテルを使用することも可能である。ポリエーテルは例えば、第一級および／または第二級の芳香族的または脂肪族的に結合しているアミノ基を含有するものであり、このアミノ基は、場合によりウレタン基またはエステル基を介してポリエーテル鎖に結合していてよく、上記ポリエーテルは、より高い分子量のアミノポリエーテルを調製するための先に記載した既知の方法によって得ることができる。
【００５３】
２つの第二級結合アミノ基を有する立体障害脂肪族ジアミンを、イソシアネート基反応性成分Ｂ）として、場合により使用することもでき、その例は、ＥＰ−Ａ ０ ４０３ ９２１から知られているマレイン酸エステルまたはフマル酸エステルと脂肪族および／または脂環式ジアミンとの反応生成物、ＥＰ−Ａ １ ７６７ ５５９の教示にしたがって得ることができるイソホロンジアミンとのアクリロニトリルのビス付加生成物、または例えばＤＥ−Ａ １９ ７０１ ８３５に記載されている、ケトン（例えばジイソプロピルケトン）および脂肪族および／または脂環式ジアミンから得ることができるシッフ塩基の水素化生成物である。
【００５４】
また、本発明に係るポリイソシアネート混合物Ａ）に対する反応体として適当な反応体Ｂ）は、先に記載した重合体のポリエーテルポリオール、ポリエステルポリオールおよび／またはアミノポリエーテル、先に記載したポリチオ化合物、低分子量の脂肪族および脂環式多価アルコール、および先に記載した低分子量の多価アミン、特に２つの第二級結合アミノ基を有する立体障害脂肪族ジアミンである。
【００５５】
また、本発明に係るポリイソシアネート混合物Ａ）に関する適当な反応体は、上記例により記載されているイソシアネート基反応性成分Ｂ）の任意の混合物である。もっぱらヒドロキシ官能性成分Ｂ）を使用すると純粋なポリウレタン組成物が得られ、もっぱらチオ化合物Ｂ）を使用すると純粋なポリチオウレタンが得られ、および、もっぱらポリアミンＢ）を使用すると純粋なポリウレア組成物が得られるが、成分Ｂ）としてアミノアルコール、メルカプトアルコール、またはヒドロキシ官能性化合物、メルカプト官能性化合物、およびアミノ官能性化合物の適当な混合物を使用すると、ポリ付加化合物を調製し、この場合において、チオウレタンおよび/またはウレア基に対するウレタン基の当量比は、必要に応じて調節できる。
【００５６】
ＨＤＩに基づく無溶媒ポリイソシアネートおよびアラリファティクジイソシアネートに基づくポリイソシアネートから成る、本発明に係るポリイソシアネート成分Ａ）は、通常、耐光性ポリウレタン組成物から成る製品で使用される唯一のポリイソシアネートである。しかしながら、原理上、任意所望の更なる無溶媒の低モノマーポリイソシアネート、例えば、ＥＰＡ０６９３５１２およびＥＰ-Ａ１４８４３０５から既知の、低粘度ＨＤＩポリイソシアネート中の脂環式ポリイソシアネート溶液、ＥＰ-Ａ００４７４５２およびＥＰ−Ａ０４７８９９に記載されたポリイソシアネート、およびＨＤＩとイソホロンジイソシアネートの混合物の二量化および/または三量化により得られるポリイソシアネート、あるいはＥＰ-Ａ０３３６２０５から既知の種類のポリエステル変性ＨＤＩポリイソシアネートとの混合物であってもよい。
【００５７】
選択した出発材料の性質に関係なく、本発明に係るポリイソシアネート混合物Ａ）と、イソシアネート基に対して反応性である成分Ｂ）との反応は、イソシアネート反応性基に対するイソシアネートの当量比を０．５：１〜２.０：１、好ましくは０.７：１〜１.３：１、特に好ましくは０.８：１〜１.２：１に維持しながら行われる。
【００５８】
記載した出発成分Ａ）およびＢ）に加えて、更なる補助物質および添加剤Ｃ）、例えば、触媒、発泡剤、表面活性剤、ＵＶ安定剤、フォーム安定剤、酸化防止剤、離型剤、充填剤および顔料を所望により付随して使用できる。
【００５９】
反応を促進するために、例えば、ポリウレタン化学から知られている常套の触媒を使用することができる。本発明において例として挙げる触媒は以下である：第三級アミン、例えば、トリエチルアミン、トリブチルアミン、ジメチルベンジルアミン、ジエチルベンジルアミン、ピリジン、メチルピリジン、ジシクロヘキシルメチルアミン、ジメチルシクロヘキシルアミン、Ｎ，Ｎ，Ｎ’，Ｎ’−テトラメチルジアミノジエチルエーテル、ビス−（ジメチルアミノプロピル）ウレア、Ｎ−メチルモルホリンまたはＮ−エチルモルホリン、Ｎ−ココ−モルホリン、Ｎ−シクロヘキシルモルホリン、Ｎ，Ｎ，Ｎ’，Ｎ’−テトラメチルエチレンジアミン、Ｎ，Ｎ，Ｎ’，Ｎ’−テトラメチル−１，３−ブタンジアミン、Ｎ，Ｎ，Ｎ’，Ｎ’−テトラメチル−１，６−ヘキサンジアミン、ペンタメチルジエチレントリアミン、Ｎ−メチルピペリジン、Ｎ−ジメチルアミノエチルピペリジン、Ｎ，Ｎ’−ジメチルピペラジン、Ｎ−メチル−Ｎ’−ジメチルアミノピペラジン、１，８−ジアザビシクロ（５．４．０）ウンデセン−７（ＤＢＵ）、１，２−ジメチルイミダゾール、２−メチルイミダゾール、Ｎ，Ｎ−ジメチルイミダゾール−β−フェニルエチルアミン、１，４−ジアザビシクロ−（２，２，２）−オクタン、ビス−（Ｎ，Ｎ−ジメチルアミノエチル）アジペート；アルカノールアミン化合物、例えば、トリエタノールアミン、トリイソプロパノールアミン、Ｎ−メチルジエタノールアミンおよびＮ−エチルジエタノールアミン、ジメチルアミノエタノール、２−（Ｎ，Ｎ−ジメチルアミノエトキシ）エタノール、Ｎ，Ｎ’，Ｎ’’−トリス−（ジアルキルアミノアルキル）ヘキサヒドロトリアジン、例えば、Ｎ，Ｎ’，Ｎ’’−トリス−（ジメチルアミノプロピル）−ｓ−ヘキサヒドロトリアジンおよび／またはビス（ジメチルアミノエチル）エーテル；金属塩、例えば、通常の金属酸化状態にある鉄、鉛、ビスマス、亜鉛および／または錫の無機化合物および／または有機化合物、例えば、塩化鉄（ＩＩ）、塩化鉄（ＩＩＩ）、ビスマス（III）２−エチルヘキサノエート、ビスマス(III)オクトエート、ビスマス(III)ネオデカノエート、塩化亜鉛、２−エチルカプロン酸亜鉛、オクタン酸錫（ＩＩ）、エチルカプロン酸錫（ＩＩ）、パルミチン酸錫（ＩＩ）、ジラウリン酸ジブチル錫（ＩＶ）（ＤＢＴＬ）、ジブチル錫ジクロライドまたはオクタン酸鉛；アミジン、例えば、２，３−ジメチル−３，４，５，６−テトラヒドロピリミジン；テトラアルキルアンモニウムヒドロキシド、例えばテトラメチルアンモニウムヒドロキシド；アルカリヒドロキシド、例えば水酸化ナトリウム、およびアルカリアルコラート、例えばナトリウムメチラートおよびカリウムイソプロピラート、並びに１０〜２０個の炭素原子および任意にＯＨ側基を有する長鎖脂肪酸のアルカリ金属塩。
【００６０】
好ましく使用される触媒Ｃ）は、上記種類の第三級アミン、ビスマスおよび錫化合物である。
【００６１】
例として挙げた触媒は、本発明の耐光性のポリウレタン組成物、ポリチオウレタン組成物および／またはポリウレア組成物の調製において、単独でまたは互いの混合物として使用することができ、任意に、使用する出発化合物の総量に基づいて、使用する触媒の総量として計算した場合０．０１〜５．０重量％、好ましくは０．１〜２重量％の量で使用できる。
【００６２】
本発明に係る方法を用いることにより、高い屈折率を有する透明な非発泡の成形品が好ましく成形される。しかしながら、適当な発泡剤の添加を介して、所望であれば、発泡成形体を得ることもできる。この目的のために適当な発泡剤は、例えば、高揮発性有機物質、例として、アセトン、酢酸エチル、ハロゲン置換されたアルカン、例えば塩化メチレン、クロロホルム、塩化エチリデン、塩化ビニリデン、モノフルオロトリクロロメタン、クロロトリフルオロメタンまたはジクロロジフルオロメタン、ブタン、ヘキサン、ヘプタンまたはジエチルエーテルおよび／または溶解した不活性ガス、例えば窒素、空気または二酸化炭素である。
【００６３】
適当な化学的発泡剤Ｃ）、即ち、例えばイソシアネート基との反応に基づき気体生成物を生じる発泡剤は、水、水和水含有化合物、カルボン酸、第三級アルコール、例えばｔｅｒｔ−ブタノール、カルバミン酸塩、例えばＥＰ−Ａ １ ０００ ９５５の特に第２頁第５行〜第３１行および第３頁第２１行〜第４２行に記載されているカルバミン酸塩、炭酸塩、例えば炭酸アンモニウムおよび／または炭酸水素アンモニウム、および／またはカルバミン酸グアニジンである。
【００６４】
発泡効果は、気体、例えば窒素の放出を伴って室温より高い温度で分解する化合物、例えばアゾ化合物、例えばアゾジカルボンアミドまたはアゾイソ酪酸ニトリルなどの添加によって、達成することもできる。発泡剤の別の例、および発泡剤の使用の詳細は、Kunststoff-Handbuch, 第ＶＩＩ巻、ViewegおよびHoechtlen編、Carl-Hanser-Verlag, Munich 1966の例えば第１０８頁および第１０９頁、第４５３頁〜第４５５頁、および第５０７頁〜第５１０頁に記載されている。
【００６５】
界面活性添加剤Ｃ）もまた、乳化剤および気泡安定剤として、本発明にしたがって、付加的に使用することができる。適当な乳化剤は、例えば、ひまし油スルホネートまたは脂肪酸のナトリウム塩、脂肪酸とアミンとの塩、例えば、オレイン酸ジエチルアミンまたはステアリン酸ジエタノールアミンである。スルホン酸（例えばドデシルベンゼンスルホン酸）、脂肪酸（例えばリシノール酸）またはポリマー脂肪酸の、アルカリ金属塩またはアンモニウム塩、或いはエトキシル化ノニルフェノールもまた、界面活性添加剤として付随して使用できる。
【００６６】
適当なフォーム安定剤は特に、例えばＵＳ−Ａ ２ ８３４ ７４８、ＤＥ−Ａ １ ０１２ ６０２およびＤＥ−Ａ １ ７１９ ２３８に記載されているような、既知の好ましくは水溶性のポリエーテルシロキサンである。ＤＥ−Ａ ２ ５５８ ５２３にしたがって得ることができる、アロファネート基を介して分岐しているポリシロキサン−ポリオキシアルキレンコポリマーもまた、適当なフォーム安定剤である。
【００６７】
本発明にしたがった方法において付随して使用できる、先に記載した乳化剤および安定剤は、単独でまたは相互に混合して使用することができる。
【００６８】
本発明に従って調製または使用できるポリウレタン組成物から得られる物品は、原初の状態、即ち適切な安定剤を添加しない状態であっても、非常に良好な耐光性を特徴とする。それにもかかわらず、既知のタイプの紫外線安定剤（光安定剤）または酸化防止剤を、更なる補助物質および添加剤Ｃ）として、それらの調製の際に任意に配合できる。
【００６９】
適当な紫外線安定剤Ｃ）は、例えば、ピペリジン誘導体、例として、４−ベンゾイルオキシ−２，２，６，６−テトラメチルピペリジン、４−ベンゾイルオキシ−１，２，２，６，６−ペンタメチルピペリジン、ビス−（２，２，６，６−テトラメチル−４−ピペリジル）セバケート、ビス（１，２，２，６，６−ペンタメチル−４−ピペリジニル）セバケート、メチル（１，２，２，６，６−ペンタメチル−４−ピペリジニル）セバケート
ビス−（２，２，６，６−テトラメチル−４−ピペリジル）スベラートまたはビス−（２，２，６，６−テトラメチル−４−ピペリジル）ドデカンジオエート、ベンゾフェノン誘導体、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノンまたは２，２’−ジヒドロキシ−４−ドデシルオキシベンゾフェノン、ベンゾトリアゾール誘導体、例えば２−（５−メチル-２-ヒドロキシフェニルベンゾトリアゾール、２−（５−ｔｅｒｔ-ブチル-２-ヒドロキシフェニル）ベンゾトリアゾール、２−（５−ｔｅｒｔ-オクチル-２-ヒドロキシフェニル）ベンゾトリアゾール、２−（５−ドデシル-２-ヒドロキシフェニルベンゾトリアゾール、２−（３,５−ジ−ｔｅｒｔ-ブチル-２-ヒドロキシフェニル）-５-クロロベンゾトリアゾール、２−（３,５−ジ−ｔｅｒｔ-アミル-２-ヒドロキシフェニル）ベンゾトリアゾール、２−（３,５−ジ−ｔｅｒｔ-ブチル-２-ヒドロキシフェニル）ベンゾトリアゾール、２-（３-ｔｅｒｔ-ブチル-５-メチル-２-ヒドロキシフェニル）-５-クロロベンゾトリアゾール、および２-（３-ｔｅｒｔ-ブチル-５-プロピオンサン-２-ヒドロキシフェニル）ベンゾトリアゾールとポリエチレングリコール３００のエステル化生成物、オキサルアニリド、例えば２−エチル−２’−エトキシオキサルアニリドまたは４−メチル−４’−メトキシオキサルアニリド、サリチル酸エステル、例えば、サリチル酸フェニルエステル、サリチル酸−４−ｔｅｒｔ−ブチルフェニルエステルおよびサリチル酸−４−ｔｅｒｔ−オクチルフェニルエステル、桂皮酸エステル誘導体、例えば、α−シアノ−β−メチル−４−メトキシ桂皮酸メチルエステル、α−シアノ−β−メチル−４−メトキシ桂皮酸ブチルエステル、α−シアノ−β−フェニル桂皮酸エチルエステルおよびα−シアノ−β−フェニル桂皮酸イソオクチルエステル、またはマロン酸エステル誘導体、例えば、４−メトキシベンジリデンマロン酸ジメチルエステル、４−メトキシベンジリデンマロン酸ジエチルエステルおよび４−ブトキシベンジリデンマロン酸ジメチルエステルである。これらの光安定剤は、単独でまたは互いの混合物として使用することができる。
【００７０】
適当な酸化防止剤Ｃ）は、例えば、既知の立体障害フェノール、例として、２，６−ジ−ｔｅｒｔ−ブチル−４−メチルフェノール（イオノール）、ペンタエリスリトールテトラキス（３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、トリエチレングリコール−ビス（３−ｔｅｒｔ−ブチル−４−ヒドロキシ−５−メチルフェニル）プロピオネート、２，２’−チオ−ビス（４−メチル−６−ｔｅｒｔ−ブチルフェノール）、２，２’−チオジエチル−ビス［３−（３，５−ジ−ｔｅｒｔ−ブチル−４−ヒドロキシフェニル）］プロピオネートであり、これらは、単独でまたは互いの混合物として使用することができる。
【００７１】
任意に付随的に使用でき更なる補助物質および添加剤Ｃ）は、例えば、それ自体知られているタイプの整泡剤、例としてパラフィンまたは脂肪アルコール、既知の難燃剤、例えば、トリス−クロロエチルホスフェート、リン酸アンモニウムまたはポリリン酸アンモニウム、充填剤、例えば、硫酸バリウム、珪藻土、カーボンブラック、合成炭酸カルシウムおよび強化用ガラス繊維である。最後に、それ自体知られている、内部剥離剤、染料、顔料、加水分解安定剤、静真菌性物質および静菌性物質もまた、任意に、本発明の方法において付随的に使用できる。
【００７２】
所望により付随的に使用できる上記の補助物質および添加剤Ｃ）は、本発明に係るポリイソシアネート成分Ａ）および／またはイソシアネート基に対して反応性である成分Ｂ）に付随的に添加できる。
【００７３】
低粘度ＨＤＩポリイソシアネートおよび固体もしくは高粘度アラリファティックポリイソシアネートの混合物から成る本発明に係る低分子量ポリイソシアネート成分Ａ）は、イソシアネート重付加法によるポリウレタンプラスチックの製造に関する有益な出発物質である。
【００７４】
それらの比較的低い粘度に起因して、それらは、溶媒を用いずに加工できる。しかし、所望により、ポリウレタン化学から既知の常套の不活性溶媒を用いて透明溶液に希釈でき、例えば、表面コーティングおよび接着剤用途の形態で使用できる。
【００７５】
ポリウレタン組成物から耐光性物品を製造するために、適用な混合装置を用い、イソシアネート反応基に対するイソシアネート基を上記当量比に設定し、所望により上記補助物質および添加剤Ｃ）を付随的に用いて、本発明に係るポリイソシアネート成分Ａ）を、イソシアネート基に対して反応性である成分Ｂ）と混合し、および開放型または密閉型を用いる任意所望の方法、例えば手による単純なキャスティング、しかし好ましくは適当な装置（例えば、ポリウレタン技術において常套の低圧または高圧装置）、あるいはＲＩＭ法により、１８０℃までの温度にて、好ましくは２０〜１４０℃、特に好ましくは４０〜１００℃、および所望により３００ｂａｒまでの高圧下で、好ましくは１００ｂａｒまで、特に好ましくは４０ｂａｒまでの圧力で硬化させる。
【００７６】
粘度を低下させるために、出発成分Ａ）およびＢ）を、１２０℃まで、好ましくは１００℃まで、特に好ましくは９０℃までの温度に任意に予熱でき、真空を適用することで任意に脱気できる。
【００７７】
一般に、本発明に従い製造されるまたは使用できるポリウレタン組成物からこのように製造した物品は、短時間の後、例えば２〜６０分の後、型から取り出すことができる。その後、任意に、５０〜１００℃、好ましくは６０〜９０℃の温度での後硬化工程を実施することができる。
【００７８】
このような方法で非発泡または発泡した耐光耐候性ポリウレタン成形体が得られ、それらは、溶媒および化学薬品に対する高い耐性、ならびにすぐれた機械的特性、特に優れた例えば９０℃の比較的高温での優れた耐熱性により特徴づけられる。
【００７９】
本発明に係るポリイソシアネート混合物Ａ）は、好ましくは非発泡の透明成形体の製造において使用される。このような透明なポリウレタン成形体は、多くの様々な用途に、例えば、ガラス代替窓（例として、車両構造物用または航空機構造物用の、サンルーフ、前面窓、後面窓または側面窓）、および安全ガラスの製造に適する。
【００８０】
本発明に係るポリウレタン組成物は、光学、電気または光電子工学部品、例えば太陽モジュール発光ダイオードまたはＬＥＤ照明または車のヘッドライトにおける補助レンズとして使用されるようなレンズあるいはコリメーターの透明流延物に更に際立って適当である。
【００８１】
しかしながら、本発明に係るポリイソシアネート混合物Ａ）から得られるポリウレタン組成物に関する使用の好ましい分野は、高い屈折率と高いアッベ係数を有する軽量プラスチックスペクタクルレンズ製品である。本発明に従い製造されるスペクタクルレンズは、優れた機械的特性、特に硬度、衝撃強さ、および良好な耐引掻き性によって特徴づけられ、およびさらに、それらは、容易に扱うことができ、所望するように着色できる。
【実施例】
【００８２】
特に記載のない限り、全てのパーセントは重量に基づく。
ＮＣＯ含量は、ＤＩＮ ＥＮ ＩＳＯ １１９０９に従って滴定法によって測定した。
ＯＨ価は、ＤＩＮ ５３２４０のパート２を参照することにより滴定法によって測定し、酸価はＤＩＮ ３６８２に従って測定した。
残留モノマー含量は、内部標準を用いてガスクロマトグラフィーによって、ＤＩＮ ＥＮ ＩＳＯ １０２８３に従って測定した。
粘度測定は全て、ＤＩＮ ＥＮ ＩＳＯ ３２１９に従って、Anton Paar Germany GmbH（ドイツ）製Physica MCR 51レオメーターを用いて実施した。
ガラス転移温度Ｔｇは、２０℃／分の昇温速度で、Mettler DSC 12E（Mettler Toledo GmbH（ギーセン，ドイツ）を用いるＤＳＣ（示差走査熱量測定法）によって測定した。
ショア硬度は、Zwick 3100ショア硬度計（Zwick、ドイツ）を用い、ＤＩＮ ５３５０５にしたがって測定した。
屈折率およびアッベ係数の測定は、Zeiss製のモデルＢアッベ屈折計を用いて行った。
【００８３】
出発化合物
ポリイソシアネートａ１−Ｉ）
触媒用溶媒として２−エチル−１，３−ヘキサンジオールに代えて２−エチルヘキサノールを使用した以外は、ＥＰ−Ａ ３３０ ９６６の実施例１１を参照して調製した、イソシアヌレート基含有ＨＤＩポリイソシアネート。
ＮＣＯ含量： ２２．９％
ＮＣＯ官能価： ３．２
単量体ＨＤＩ： ０．１％
粘度（２３℃）：１２００ｍＰａｓ
【００８４】
ポリイソシアネートａ１−ＩＩ）
触媒としてテトラブチルホスホニウムハイドロジェンジフルオライドのイソプロパノール／メタノール（２：１）中５０％溶液を用いてＨＤＩを三量化し、リン酸ジブチルの添加によって粗混合物中ＮＣＯ含量４３％で反応を停止し、次いで、１３０℃の温度および０．２ｍｂａｒの圧力下での薄膜蒸留により未反応ＨＤＩを留去することによって、ＥＰ−Ａ ０ ９６２ ４５５の実施例４を参照して調製した、イソシアヌレート基およびイミノオキサジアジンジオン基含有ＨＤＩポリイソシアネート。
ＮＣＯ含量： ２３．４％
ＮＣＯ官能価： ３．２
単量体ＨＤＩ： ０．２％
粘度（２３℃）：７００ｍＰａｓ
【００８５】
ポリイソシアネートａ１−III）
２,２,４-トリメチル-１,３-ペンタンジオールを付随して使用しなかったことを除き、ＥＰ−Ａ ０ ３７７ １７７の実施例１ａ）に従いトリブチルホシフィン触媒されたオリゴマー化により調製した、イソシアヌレート基およびウレトジオン基を含有するＨＤＩポリイソシアネート。反応は、４２％のＮＣＯ含有量にて終了させ、および１３０℃の温度および０．２ｍｂａｒの圧力下での薄膜蒸留により未反応ＨＤＩを留去した。
ＮＣＯ含量： ２２．７％
ＮＣＯ官能価： ２．２
単量体ＨＤＩ： ０．３％
粘度（２３℃）：９０ｍＰａｓ
【００８６】
ポリイソシアネートａ２-Ｉ）
ＥＰ-Ａ ０ １５７ ０８８、例６に記載された方法に従い、４６．５ｇ（０．２５モル）の無水ピバリン酸および２００ｇのトリエチルホスフェートの存在下、２２５６ｇ（１２モル）の１,３-ビス（イソシアナトメチル）ベンゼン（ｍ-ＸＤＩ）を、１８ｇ（１モル）の水と反応させ、ビュウレットポリイソシアネートをもたらす。その後、過剰量ｍ-ＸＤＩを、１５０℃の温度および０．１ｍｂａｒの圧力下で薄膜蒸留により除去した。高粘度で、若干黄変した樹脂が得られた。
ＮＣＯ含量： ２１．１％
ＮＣＯ官能価： ３．３
単量体ｍ−ＸＤＩ： ０．３％
粘度（２３℃）：１８２０００ｍＰａｓ
【００８７】
ポリイソシアネートａ２-II）
触媒として、１．４ｇ（７ミリモル）のトリブチルホスフィンを、室温にて、窒素雰囲気下、および撹拌しながら、９４０ｇ（５.０モル）のｍ-ＸＤＩに添加し、その後混合物を６０℃まで加熱した。約１時間後、混合物のＮＣＯ含有量が２６.４％まで低下し、１.３ｇ（７ミリモル）のトルエンスルホン酸メチルエステルを添加することにより反応を停止させ、８０℃にて１時間加熱した。１５０℃の温度および０．１ｍｂａｒの圧力下で薄膜蒸留により未反応の過剰ｍ-ＸＤＩを分離した後、イソシアヌレート基とウレトジオン基を含有するポリイソシアネートを、ガラス状の、ほぼ無色の状態で得た。
ＮＣＯ含量： １７．４％
ＮＣＯ官能価： ２．４
単量体ｍ−ＸＤＩ： ０．２％
【００８８】
ポリイソシアネートａ２-III）
１７９ｇ（１.３モル）のトリメチロールプロパンを、５０℃にて、窒素雰囲気下および撹拌しながら３０分の間に、１８８０ｇ（１０モル）のｍ-ＸＤＩに添加し、その後、混合物を、反応混合物のＮＣＯ含有量が３２.６％まで低下するまで、４時間かけて、６０℃にて加熱した。その後、１６０℃の温度および０．３ｍｂａｒの圧力下で薄膜蒸留により過剰ｍ-ＸＤＩを分離した。以下の特性を有するガラス状の固体樹脂が得られた。
ＮＣＯ含量： １５．１％
ＮＣＯ官能価： ３．２
単量体ｍ−ＸＤＩ： ０．３％
【００８９】
ポリイソシアネートａ２-IV）
触媒としてテトラブチルホスホニウムハイドロジェンジフルオライドのイソプロパノール／メタノール（２：１）中５０％溶液を用いてｍ-ＸＤＩを三量化し、ジブチルホスフェートの添加により３６％の粗混合物のＮＣＯ含有量で反応を停止させることによる、ＥＰ-Ａ  ０ ９６２ ４５５の実施例４に記載された方法により調製された、イソシアヌレート基およびイミノオキサジアジンジオン基を含有するｍ−ＸＤＩポリイソシアネート。１５０℃の温度および０．１ｍｂａｒの圧力下での薄膜蒸留により未反応ｍ-ＸＤＩを分離した後、以下の特性を有するガラス状の固体樹脂が得られた。
ＮＣＯ含量： ２０．４％
ＮＣＯ官能価： ３．２
単量体ｍ−ＸＤＩ： ０．１％
粘度（２３℃）：８５００ｍＰａｓ
【００９０】
ヒドロキシ-官能性反応体Ｂ１）
ヒドロキシ-官能性反応体Ｂ１）としての出発化合物である、ＷＯ２０１０/０８３９５８において記載されるように調製された無溶媒ポリエステルポリオール
粘度（２３℃）：１９９００ｍＰａｓ
ＯＨ価：６２８ｍｇ ＫＯＨ/ｇ
酸価：２.２ｍｇ  ＫＯＨ/ｇ
ＯＨ官能価：  ２.６
平均分子量：２４３ｇ/ｍｏｌ（ＯＨ価から算出した）
【００９１】
メルカプト-官能性反応体Ｂ-２)
ペンタエリスリトールテトラキス（３-メルカプトプロピオネート）（＝THIOCURE（登録商標）PETMP, Bruno Bock, ドイツ）
当量：  １２２.２ｇ/ｖａｌ ＳＨ
【００９２】
実施例１〜７
アラリファティックジイソシアネートに基づくタイプａ２）の固体または高粘度ポリイソシアネートを、Ｎ２雰囲気下、タイプａ１）の低粘度ＨＤＩポリイソシアネートと共に室温にて反応容器内へ導入した。高粘度または固体樹脂を溶解させ混合物を均質にするために、それを１００〜１４０℃に加熱し、ほぼ透明な溶液が得られるまで撹拌した。その後、混合物５０℃まで冷却し２００μｍのフィルターを介してろ過した。
【００９３】
表１は、このような方法で調製した本発明に係るポリイソシアネートＡ１〜Ａ６の特性データおよび組成（重量部）を以下に示す。
【００９４】
【表１】
0006010532.tif 000002
【００９５】
例８〜１５（ポリウレタン流延組成物の製造）
流延組成物を製造するために、いずれの場合もイソシアネート反応性基に対するイソシアネート基の当量比を１：１に対応させ、表２に示された配合および相対的比率（重量部）にて、予め５０℃まで加熱した、本発明に係るポリイソシアネート混合物Ａ）およびポリオール成分Ｂ）を、SpeedMixer DAC 150 FVZ (Hauschild,ドイツ)を用いて３５００ｒｐｍにて１時間かけて均質化させ、その後、開放型で、未加熱のポリプロピレン型内へ手で注入した。乾燥キャビネット中で７０℃にて２４時間かけて硬化させた後、試験片（直径５０ｍｍ、高さ５ｍｍ）を、型から取り出した。
【００９６】
室温にて更に２４時間の後硬化させた後、試験片の機械的特性および光学特性を試験した。試験結果を同様に表２に示す。
【００９７】
【表２】
0006010532.tif 000003